ПРОЗРАЧНАЯ РАССЕИВАЮЩАЯ ПОДЛОЖКА ДЛЯ ОРГАНИЧЕСКИХ СВЕТОДИОДОВ И СПОСОБ ИЗГОТОВЛЕНИЯ ТАКОЙ ПОДЛОЖКИ

1. Прозрачная рассеивающая подложка для органических светодиодов, включающая следующие последовательные элементы или слои:
1
(a) прозрачная плоская подложка, состоящая из неорганического стекла, имеющего показатель преломления n от 1,48 до 1,58,
2
(b) монослой из неорганических частиц, прикрепленный к одной стороне подложки посредством имеющего низкий показатель преломления неорганического связующего материала, показатель преломления n которого составляет от 1,45 до 1,61, и
4
(c) имеющий высокий показатель преломления слой, изготовленный из эмали, показатель преломления n которой составляет от 1,82 до 2,10, и покрывающий монослой из неорганических частиц,
3
2
4
1
2
причем неорганические частицы имеют показатель преломления n от n+0,08 до n-0,08 и выступают из имеющего низкий показатель преломления неорганического связующего материала таким образом, что они находятся в непосредственном контакте с имеющим высокий показатель преломления слоем, в результате чего образуются первая рассеивающая поверхность раздела (Di) между неорганическими частицами и имеющим низкий показатель преломления связующим материалом и вторая рассеивающая поверхность раздела (Di) между неорганическими частицами и имеющим высокий показатель преломления слоем.
2. Подложка по п. 1, в которой неорганические частицы имеют средний эквивалентный сферический диаметр, который составляет от 0,3 мкм до 10 мкм, предпочтительно от 0,5 мкм до 8 мкм и предпочтительнее от 0,8 мкм до 7 мкм.
1
2
3. Подложка по п. 1 или 2, в которой n составляет от 1,50 до 1,56, и n составляет от 1,47 до 1,59.
4. Подложка по любому из предшествующих пунктов, в которой в неорганических частицах практически отсутствуют частицы, у которых эквивалентный сферический диаметр составляет более чем 15 мкм.
5. Подложка по любому из предшествующих пунктов, в которой показатель преломления имеющего высокий показатель преломления слоя составляет от 1,85 до 2,05 и предпочтительно от 1,90 до 2,00.
6. Подложка по любому из предшествующих пунктов, в которой толщина имеющего высокий показатель преломления слоя составляет от 3 мкм до 20 мкм, предпочтительно от 4 мкм до 15 мкм и предпочтительнее от 5 мкм до 12 мкм.
7. Подложка по любому из предшествующих пунктов, в которой неорганические частицы представляют собой частицы оксида алюминия.
a
8. Подложка по любому из предшествующих пунктов, в которой профиль шероховатости первой и второй рассеивающих поверхностей раздела имеет среднее арифметическое отклонение R, составляющее от 0,1 до 5 мкм, предпочтительно от 0,2 до 4 мкм и предпочтительнее от 0,3 до 3 мкм.
9. Подложка по любому из предшествующих пунктов, в которой объемное соотношение неорганических частиц и имеющего низкий показатель преломления неорганический связующий материал составляет от 0,4 до 5, предпочтительно от 0,6 до 4 и предпочтительнее от 0,9 до 3.
10. Подложка по любому из предшествующих пунктов, дополнительно включающая прозрачный электропроводящий слой, покрывающий имеющий высокий показатель преломления эмалевый слой.
11. Способ изготовления прозрачной рассеивающей подложки для органических светодиодов по любому из предшествующих пунктов, включающий следующие последовательные стадии:
1
(1) изготовление прозрачной плоской подложки, выполненной из неорганического стекла, показатель преломления n которого составляет от 1,48 до 1,58;
3
2
(2) диспергирование неорганических частиц, имеющих показатель преломления n, в золе, по меньшей мере, одного предшественника неорганического связующего материала, у которого показатель преломления n составляет от 1,45 до 1,61;
(3) нанесение полученной в результате дисперсии на одну сторону подложки в таком количестве, при котором образуется монослой из неорганических частиц,
2
(4) высушивание и обжиг полученного слоя посредством нагревания, в результате чего образуется слой, представляющий собой монослой из неорганических частиц, прикрепленных к подложке посредством неорганического связующего материала, имеющего показатель преломления n,
4
(5) покрытие монослоя из неорганических частиц слоем имеющего высокий показатель преломления стеклоприпоя, показатель преломления n которого составляет от 1,82 до 2,10,
4
(6) высушивание и плавление вышеупомянутого стеклоприпоя таким образом, что получается имеющий высокий показатель преломления эмалевый слой, показатель преломления n которого составляет от 1,82 до 2,10, покрывающий монослой из неорганических частиц;
2
4
причем неорганические частицы выбирают таким образом, чтобы они имели показатель преломления n3, составляющий от n+0,08 до n-0,08.
12. Способ по п. 11, в котором, по меньшей мере, один предшественник неорганического связующего материала выбирается из группы, которую составляют силикаты натрия, калия и лития, тетраалкоксисиланы, алкоксиды титана, алкоксиды алюминия и алкоксиды циркония.
13. Способ по п. 12, в котором высушивание и обжиг на стадии (4) осуществляется посредством нагревания при температуре, составляющей, по меньшей мере, 100°C, предпочтительно от 100°C до 300°C и предпочтительнее от 110°C до 200°C.
14. Способ изготовления прозрачной рассеивающей подложки для органических светодиодов по любому из пп. 1-10, включающий следующие стадии:
1
(1) изготовление прозрачной плоской подложки, выполненной из неорганического стекла, показатель преломления n которого составляет от 1,48 до 1,58;
3
(2) нанесение на одну сторону вышеупомянутой подложки имеющего низкий показатель преломления стеклоприпоя, показатель преломления которого составляет от 1,45 до 1,61, в смеси с неорганическими частицами, имеющими показатель преломления n и температуру стеклования (Tg) или температуру плавления, превышающую, по меньшей мере, на 50°C температуру стеклования стеклоприпоя;
2
(3) нагревание полученного слоя стеклоприпоя до температуры, обеспечивающей плавление стеклоприпоя без плавления неорганических частиц, в результате чего получается слой, представляющий собой монослой из неорганических частиц, прикрепленных к подложке посредством неорганического связующего материала, имеющего показатель преломления n;
(4) покрытие монослоя из неорганических частиц слоем имеющего высокий показатель преломления стеклоприпоя, показатель преломления которого составляет от 1,82 до 2,10;
4
(5) высушивание и плавление вышеупомянутого имеющего высокий показатель преломления стеклоприпоя таким образом, что получается имеющая высокий показатель преломления эмаль, имеющая показатель преломления n, который составляет от 1,82 до 2,10, и покрывающая монослой из неорганических частиц,
3
2
4
причем неорганические частицы выбирают таким образом, чтобы они имели показатель преломления n, составляющий от n+0,08 до n-0,08.
15. Способ по любому из пп. 11-14, в котором массовое соотношение неорганических частиц и стеклоприпоя или сухого вещества золя составляет от 0,5 до 8 и предпочтительно от 1 до 5.